(57)【要約】【課題】優れた遮熱性を備え帽体を劣化させることのない遮熱ヘルメットを提供する。【解決手段】遮熱ヘルメット１は、合成樹脂の射出成形体からなる帽体２を備え、帽体２は、０．５〜２．０μｍの範囲の平均粒子径を備えるルチル型二酸化チタンを帽体２を構成する射出成形体の全量に対し、１．０〜１０．０質量％の範囲で含む。【選択図】  図１
2017179659.tif 000002
【特許請求の範囲】
【請求項１】
合成樹脂の射出成形体からなる帽体を備え、該帽体は、０．５〜２．０μｍの範囲の平均粒子径を備えるルチル型二酸化チタンを該帽体を構成する射出成形体の全量に対し、１．０〜１０．０質量％の範囲で含むことを特徴とする遮熱ヘルメット。
【請求項２】
請求項１記載の遮熱ヘルメットにおいて、前記合成樹脂は、ポリカーボネート、ＡＢＳ樹脂、ポリエチレンからなる群から選択される１種以上の樹脂からなることを特徴とする遮熱ヘルメット。
【請求項３】
請求項１又は請求項２記載の遮熱ヘルメットにおいて、前記ルチル型二酸化チタンは粒子の表面に表面処理剤からなるコーティング層を備えることを特徴とする遮熱ヘルメット。
【請求項４】
請求項３記載の遮熱ヘルメットにおいて、前記表面処理剤は、水酸化アルミニウム、酸化アルミニウム、二酸化ケイ素からなる群から選択される１種の化合物であることを特徴とする遮熱ヘルメット。
【発明の詳細な説明】
【技術分野】
【０００１】
本発明は、遮熱ヘルメットに関する。
【背景技術】
【０００２】
近年、炎天下で作業する作業者の熱中症対策として、遮熱ヘルメットの着用が検討されている。
【０００３】
従来、前記遮熱ヘルメットとして、例えば、合成樹脂製の帽体の表面に赤外線反射材を含有するアクリルウレタン系樹脂層を有するものが知られている（例えば、特許文献１参照）。
【０００４】
前記従来の遮熱ヘルメットでは、前記赤外線反射材として、０．１〜０．４μｍの範囲の平均粒子径を備えるルチル型二酸化チタンが用いられている。また、前記従来の遮熱ヘルメットでは、前記赤外線反射材、アクリルポリオール、イソシアネート及び有機溶剤を含むアクリルウレタン系塗料を前記帽体の表面に塗布し、加熱することにより前記アクリルウレタン系樹脂層を形成している。
【先行技術文献】
【特許文献】
【０００５】
【特許文献１】特開２０１１−２１４１７２号公報
【発明の概要】
【発明が解決しようとする課題】
【０００６】
前記従来の遮熱ヘルメットによれば一定の遮熱効果を得ることができるが、アクリルウレタン系樹脂層を形成するアクリルウレタン系塗料に含まれる有機溶剤の種類によっては合成樹脂製の帽体に亀裂が生じることがあり、該帽体が劣化するという問題があり、改善が望まれる。
【０００７】
本発明は、かかる事情に鑑み、優れた遮熱性を備え帽体を劣化させることのない遮熱ヘルメットを提供することを目的とする。
【課題を解決するための手段】
【０００８】
かかる目的を達成するために、本発明の遮熱ヘルメットは、合成樹脂の射出成形体からなる帽体を備え、該帽体は、０．５〜２．０μｍの範囲の平均粒子径を備えるルチル型二酸化チタンを該帽体を構成する射出成形体の全量に対し、１．０〜１０．０質量％の範囲で含むことを特徴とする。
【０００９】
本発明の遮熱ヘルメットにおいて、前記帽体は前記ルチル型二酸化チタンを含む合成樹脂の射出成形体からなるので、前記アクリルウレタン塗料を塗布する必要がなく、前記有機溶剤による劣化の虞がない。また、前記帽体は、該帽体を構成する射出成形体が前記範囲の平均粒子径を備えるルチル型二酸化チタンを前記範囲の量で含むので、優れた遮熱性を得ることができる。
【００１０】
本発明の遮熱ヘルメットにおいて、前記ルチル型二酸化チタンの平均粒子径が０．５μｍ未満、又は前記帽体を構成する射出成形体の全量に対する含有量が１．０質量％未満であるときには、遮熱性を得ることができない。また、前記ルチル型二酸化チタンの平均粒子径が２．０μｍを超え、又は前記帽体を構成する射出成形体の全量に対する含有量が１０．０質量％を超えた場合、保護帽としての性能を維持することができない。
【００１１】
また、本発明の遮熱ヘルメットにおいて、前記帽体を構成する前記合成樹脂として、ポリカーボネート、ＡＢＳ樹脂、ポリエチレンを用いることができる。前記合成樹脂は、ポリカーボネート、ＡＢＳ樹脂、ポリエチレンのいずれか１種を用いてもよく、２種以上を混合してポリマーアロイとして用いてもよい。
【００１２】
また、本発明の遮熱ヘルメットにおいて、前記ルチル型二酸化チタンは粒子の表面に表面処理剤からなるコーティング層を備えることが好ましい。前記ルチル型二酸化チタンは粒子の表面に前記コーティング層を備えることにより、前記合成樹脂に対して優れた分散性能を得ることができる。
【００１３】
前記コーティング層を形成する前記表面処理剤としては、水酸化アルミニウム、酸化アルミニウム、二酸化ケイ素からなる群から選択される１種の化合物を用いることができる。
【図面の簡単な説明】
【００１４】
【図１】本発明の遮熱ヘルメットを示す側面図。
【図２】本発明の遮熱ヘルメットの遮熱性を従来のヘルメットと比較するグラフ。
【発明を実施するための形態】
【００１５】
次に、添付の図面を参照しながら本発明の実施の形態についてさらに詳しく説明する。
【００１６】
図１に示すように、本実施形態の遮熱ヘルメット１は、ルチル型二酸化チタンを含む合成樹脂の射出成形体により形成された帽体２と、帽体２内部に設けられた着用者Ｚの人頭の周囲を囲繞するヘッドバンド３と、着用者Ｚの耳下を巡り、帽体２の内面等に両端が固定支持された左右一対の耳下紐４と、両耳下紐４に端部を接続した１対の顎紐５とを備える。尚、図示を省略したが、更に帽体２内部には、人頭に接するハンモックが設けられる。
【００１７】
帽体２は、ポリカーボネート、ＡＢＳ樹脂（アクリロニトリル−ブタジエン−スチレン共重合体）、ポリエチレンのいずれかの合成樹脂、又はこれらの合成樹脂を２種以上混合したポリマーアロイの射出成形体により形成することができるが、ＡＢＳ樹脂の射出成形体により形成することが好ましい。
【００１８】
また、帽体２は、０．５〜２．０μｍの範囲の平均粒子径、例えば１μｍの平均粒子径を備えるルチル型二酸化チタンを、前記合成樹脂からなる射出成形体の全量に対し、１．０〜１０．０質量％の範囲、例えば５質量％含んでいる。また、前記ルチル型二酸化チタンは、水酸化アルミニウム、酸化アルミニウム又は、二酸化ケイ素からなる表面処理剤からなるコーティング層を備えている。
【００１９】
帽体２は、射出成形機のシリンダに前記合成樹脂のペレットを供給し、該シリンダ内で溶融させ、得られた溶融樹脂に前記コーティング層を備えるルチル型二酸化チタンを添加して分散させた後、該ルチル型二酸化チタンを含む溶融樹脂を該シリンダから帽体２に沿う形状を備えるキャビティを備える金型に射出することにより形成することができる。
【００２０】
このとき、前記ルチル型二酸化チタンはマスターバッチとして前記溶融樹脂に添加することが好ましい。前記マスターバッチとしては、例えば、ＡＢＳ樹脂６０．６７質量％、ルチル型二酸化チタン３３．３３質量％、添加剤６質量％からなるものを用いることでき、前記添加剤としては、分散剤、光安定剤、紫外線吸収剤、酸化防止剤等を用いることができる。また、前記ルチル型二酸化チタンは、平均粒子径１μｍであり、粒子表面に水酸化アルミニウムのコーティング層を備えている。
【００２１】
前記マスターバッチは、例えば、前記溶融樹脂に対し、溶融樹脂：マスターバッチ＝８５：１５の質量比で添加することができる。
【００２２】
次に、本発明の実施例としてのＡＢＳ樹脂８５質量部に対し前記マスターバッチ１５質量部を添加して、射出成形することにより得られた前記ルチル型二酸化チタンを含む帽体２と、比較例としての該マスターバッチを全く含まずＡＢＳ樹脂のみの射出成形により得られた帽体とに、３００ｍｍの距離から３００Ｗのハロゲンランプを照射し、帽体内面温度の経時変化を比較した。前記実施例の帽体２は、前記ルチル型二酸化チタンを前記ＡＢＳ樹脂からなる射出成形体の全量に対し、５質量％含んでいる。結果を表１及び図２に示す。
【００２３】
【表１】
2017179659.tif 000003
【００２４】
表１及び図２から、前記ルチル型二酸化チタンを含む帽体２（実施例）によれば、該ルチル型二酸化チタンを全く含まない帽体（比較例）に比較して、照射開始から３０分後の帽体内面温度の差が１１．５℃に達し、優れた遮熱性を備えていることが明らかである。
【００２５】
また、前記ルチル型二酸化チタンを含む帽体２（実施例）は、射出成形により得られ、前記ルチル型二酸化チタンを含むアクリルウレタン塗料を塗布する必要が無いので、有機溶剤による亀裂等により劣化する虞がない。
【符号の説明】
【００２６】
１…遮熱ヘルメット、  ２…帽体、  ３…ヘッドバンド、  ４…耳下紐、  ５…顎紐。
【図１】
2017179659.tif 000004
【図２】
2017179659.tif 000005